(57)【要約】【課題】マルエージング鋼よりも安価に提供可能であり、製造過程における溶接性及び強度特性に優れた窒化用ＣＶＴリング素材及びその製造方法、並びに、このＣＶＴリング素材から作製され、疲労寿命に優れたＣＶＴリング部材及びその製造方法を提供する。【解決手段】窒化用ＣＶＴリング素材は、無端ベルト状を呈しており、Ｃ：０．３０質量％以上０．４０質量％以下、Ｓｉ：０．５０質量％以下、Ｍｎ：１．００質量％以下、Ｎｉ：４．００質量％以下、Ｃｒ：１．００質量％以上４．００質量％以下、Ｍｏ：１．５０質量％超え３．００質量％以下、Ｖ：１．００質量％以下を含有し、残部がＦｅ及び不可避的不純物よりなる化学成分を有している。また、窒化用ＣＶＴリング素材の室温での引張強さは１７５０ＭＰａ以上であり、室温での降伏比は０．８以上であり、４２５℃での高温耐力は１０５０ＭＰａ以上である。【選択図】図１
2018172753.tif 000002
【特許請求の範囲】
【請求項１】
Ｃ：０．３０質量％以上０．４０質量％以下、Ｓｉ：０．５０質量％以下、Ｍｎ：１．００質量％以下、Ｎｉ：４．００質量％以下、Ｃｒ：１．００質量％以上４．００質量％以下、Ｍｏ：１．５０質量％超え３．００質量％以下、Ｖ：１．００質量％以下を含有し、残部がＦｅ及び不可避的不純物よりなる化学成分を有し、
室温での引張強さが１７５０ＭＰａ以上であり、
室温での降伏比が０．８以上であり、
４２５℃での高温耐力が１０５０ＭＰａ以上であり、
無端ベルト状を呈する、窒化用ＣＶＴリング素材。
【請求項２】
請求項１に記載の窒化用ＣＶＴリング素材からなる母材の表面に表面硬化層が形成されている、ＣＶＴリング部材。
【請求項３】
Ｃ：０．３０質量％以上０．４０質量％以下、Ｓｉ：０．５０質量％以下、Ｍｎ：１．００質量％以下、Ｎｉ：４．００質量％以下、Ｃｒ：１．００質量％以上４．００質量％以下、Ｍｏ：１．５０質量％超え３．００質量％以下、Ｖ：１．００質量％以下を含有し、残部がＦｅ及び不可避的不純物よりなる化学成分を有する鋳塊を準備し、
上記鋳塊に塑性加工を施して板材を作製し、
上記板材を曲げ加工するとともに端面同士を溶接して無端ベルト状を呈する粗リング材を作製し、
上記粗リング材を軟化焼鈍した後に冷間圧延を施して板厚所望のリング材を作製し、
上記リング材を８５０〜１０００℃に加熱した後急冷して焼入処理を行う、窒化用ＣＶＴリング素材の製造方法。
【請求項４】
上記焼入処理が完了した後、上記リング材を１５０〜２５０℃または４００〜５００℃のいずれかの範囲内に加熱して焼戻し処理を行う、請求項３に記載の窒化用ＣＶＴリング素材の製造方法。
【請求項５】
請求項３または４に記載の製造方法により窒化用ＣＶＴリング素材を作製し、
上記窒化用ＣＶＴリング素材に４００〜５００℃の温度で窒化処理を行う、ＣＶＴリング部材の製造方法。
【発明の詳細な説明】
【技術分野】
【０００１】
本発明は、窒化用ＣＶＴリング素材及びその製造方法、並びに、このＣＶＴリング素材から作製されるＣＶＴリング部材及びその製造方法に関する。
【背景技術】
【０００２】
環境問題等の観点から自動車の低燃費化が強く望まれており、最近の自動車用変速装置には燃費向上に有利なベルト式の無段変速機（以下、適宜ＣＶＴという。）が多用されている。ＣＶＴに使用される動力伝達用ベルトは、金属製の薄い板厚のリング部材を複数層重ねて一組のＣＶＴベルトを構成し、そのＣＶＴベルト２組にエレメントと呼ばれる摩擦部材を複数組み付けて構成されている。
【０００３】
ＣＶＴベルトは、ＣＶＴにおけるプーリに直接接触するものではないが、エレメントを組み付けた動力伝達用ベルトを構成する状態で回転して動力を伝え、その回転中に張力や曲げ応力を繰り返し受ける。そのため、ＣＶＴベルトを構成するリング部材の材料には、疲労強度に優れたものを用いる必要がある。さらに、近年の自動車の高出力性能化にともない、動力伝達用ベルトにもこれまで以上の高強度化が要求されるようになってきた。
【０００４】
リング部材には、強度、耐摩耗性などの様々な特性が要求されることから、現状では、強度、耐摩耗性等に非常に優れた特性を有するマルエージング鋼がＣＶＴリング用鋼材料として用いられている。しかし、マルエージング鋼は、Ｎｉ（ニッケル）、Ｍｏ（モリブデン）及びＣｏ（コバルト）等の高価な元素が多量に添加されているため、非常に高価なものとなっている。
【０００５】
そこで、本出願人らは、鋭意検討の結果、高強度で耐摩耗性に優れ、マルエージング鋼よりも安価に提供可能なＣＶＴリング部材を開発した（特許文献１、特許文献２）。
【０００６】
ＣＶＴリング部材は、通常、以下のようにして作製されている。即ち、板材をリング状に曲げ加工した後、端部同士を溶接して無端ベルト状を呈する粗リング材を作製する。この粗リング材に冷間圧延や軟化焼鈍等を適宜組み合わせて実施し、ＣＶＴリング素材を作製する。このＣＶＴリング素材に窒化処理を施すことにより、ＣＶＴリング部材を得ることができる。
【先行技術文献】
【特許文献】
【０００７】
【特許文献１】特開２０１１−１９５８６１号公報
【特許文献２】国際公開ＷＯ２０１５／０８７８６９号
【発明の概要】
【発明が解決しようとする課題】
【０００８】
上述のように、従来から、高強度材料として知られているマルエージング鋼がＣＶＴリング部材に適用されている。しかしながら、上述のように、マルエージング鋼には高価な合金が多量に含有されており、材料費が非常に高くなることが問題となっている。
【０００９】
特許文献１には、高価な合金元素の含有量を低減することにより、マルエージング鋼に比べてはるかに低コスト化され、かつ、マルエージング鋼と同等の疲労強度特性を有する優れた鋼が開示されている。しかしながら、特許文献１の鋼は、より高い強度特性が要求される場合に、その要求レベルに達し得ない場合もある。
【００１０】
また、特許文献２の鋼は、強度特性を高める方策として炭素含有量を増加させているが、この材料を用いた場合、ＣＶＴリング部材の製造過程における板材の溶接工程においてボイド形成による溶接不良が生じて製造工程を構築できない場合がある。それ故、ＣＶＴリング部材に用いる鋼には、改善の余地が未だ存在するのが現状である。
【００１１】
本発明は、かかる背景に鑑みてなされたものであり、マルエージング鋼よりも安価に提供可能であり、製造過程における溶接性及び強度特性に優れた窒化用ＣＶＴリング素材及びその製造方法、並びに、このＣＶＴリング素材を素材として作製され、疲労寿命に優れたＣＶＴリング部材及びその製造方法を提供しようとするものである。
【課題を解決するための手段】
【００１２】
本発明の一態様は、以下の［１］に係る窒化用ＣＶＴリング素材にある。
［１］Ｃ（炭素）：０．３０質量％以上０．４０質量％以下、Ｓｉ（シリコン）：０．５０質量％以下、Ｍｎ（マンガン）：１．００質量％以下、Ｎｉ（ニッケル）：４．００質量％以下、Ｃｒ（クロム）：１．００質量％以上４．００質量％以下、Ｍｏ（モリブデン）：１．５０質量％超え３．００質量％以下、Ｖ（バナジウム）：１．００質量％以下を含有し、残部がＦｅ（鉄）及び不可避的不純物よりなる化学成分を有し、
室温での引張強さが１７５０ＭＰａ以上であり、
室温での降伏比が０．８以上であり、
４２５℃での高温耐力が１０５０ＭＰａ以上であり、
無端ベルト状を呈する、窒化用ＣＶＴリング素材。
【００１３】
本発明の他の態様は、以下の［２］に係るＣＶＴリング部材にある。
［２］上記の態様の窒化用ＣＶＴリング素材からなる母材の表面に表面硬化層が形成されている、ＣＶＴリング部材。
【００１４】
本発明のさらに他の態様は、以下の［３］〜［４］に係る窒化用ＣＶＴリング素材の製造方法にある。
［３］Ｃ：０．３０質量％以上０．４０質量％以下、Ｓｉ：０．５０質量％以下、Ｍｎ：１．００質量％以下、Ｎｉ：４．００質量％以下、Ｃｒ：１．００質量％以上４．００質量％以下、Ｍｏ：１．５０質量％超え３．００質量％以下、Ｖ：１．００質量％以下を含有し、残部がＦｅ及び不可避的不純物よりなる化学成分を有する鋳塊を準備し、
上記鋳塊に塑性加工を施して板材を作製し、
上記板材を曲げ加工するとともに端面同士を溶接して無端ベルト状を呈する粗リング材を作製し、
上記粗リング材を軟化焼鈍した後に冷間圧延を施して板厚所望のリング材を作製し、
上記リング材を８５０〜１０００℃に加熱した後急冷して焼入処理を行う、窒化用ＣＶＴリング素材の製造方法。
【００１５】
［４］上記焼入処理が完了した後、上記リング材を１５０〜２５０℃または４００〜５００℃のいずれかの範囲内に加熱して焼戻し処理を行う、［３］に記載の窒化用ＣＶＴリング素材の製造方法。
【００１６】
本発明のさらに他の態様は、以下の［５］に係るＣＶＴリング部材の製造方法にある。［５］上記の態様の製造方法により窒化用ＣＶＴリング素材を作製し、
上記窒化用ＣＶＴリング素材に４００〜５００℃の温度で窒化処理を行う、ＣＶＴリング部材の製造方法。
【発明の効果】
【００１７】
上記窒化用ＣＶＴリング素材（以下、適宜「ＣＶＴリング素材」という。）は、少なくとも、上記特定の化学成分を有していることにより、上記特定の範囲の強度特性を実現することができる。
【００１８】
また、ＣＶＴリング素材の化学成分を上記特定の範囲とすることにより、ＣＶＴリング素材の製造過程における溶接性を向上させ、板材の端部同士を溶接する際の溶接不良の発生を抑制することができる。更に、上記ＣＶＴリング素材は、マルエージング鋼に比べて合金元素の含有量が少ないため、材料コストを低減することができる。これらの結果、上記ＣＶＴリング素材を安価に提供することができる。
【００１９】
上記ＣＶＴリング部材は、上記の態様のＣＶＴリング素材の表面に表面硬化層を形成することにより作製することができる。上記ＣＶＴリング部材は、上記ＣＶＴリング素材を母材としているため、強度特性及び疲労寿命に優れている。さらに、上記ＣＶＴリング部材はマルエージング鋼に比べて合金元素の含有量が少ないため、マルエージング鋼を使用した従来のＣＶＴリング部材に比べて上記ＣＶＴリング部材を安価に提供することができる。
【００２０】
また、上記の態様のＣＶＴリング素材の製造方法においては、上記特定の範囲の化学成分を有するリング材に、上記特定の条件で焼入処理を行う。これにより、上記特定の範囲の高温耐力を有する上記ＣＶＴリング素材を作製することができる。また上記リング素材において、焼入処理後、窒化処理前にさらに焼戻し処理を行うことで、ＣＶＴリング素材中に固溶した炭素からなる鉄炭化物が生成したり、炭素若しくは炭化物の形態を制御して後に実施する窒化処理により侵入した窒素の拡散や窒化物の生成を安定化したＣＶＴリング部材とすることができる。
【００２１】
また、上記の態様のＣＶＴリング部材の製造方法によれば、上記ＣＶＴリング素材への窒化処理により得られた表面硬化層（表面硬さ）や上記ＣＶＴリング部材における断面中心部分の引張強さを安定化することができる。
また、上記ＣＶＴリング素材に窒化処理を行うことにより、表面硬化層を有するＣＶＴリング部材を作製することができ、狙いとする疲労強度を得ることができる。
【図面の簡単な説明】
【００２２】
【図１】実施例における、ＣＶＴリング部材の使用状態を示す説明図である。
【発明を実施するための形態】
【００２３】
上記ＣＶＴリング素材やＣＶＴリング部材における各成分範囲の限定理由について、以下に説明する。
【００２４】
・Ｃ（炭素）：０．３０質量％以上０．４０質量％以下
Ｃは、上記ＣＶＴリング素材やＣＶＴリング部材の強度を高くする作用を有している。Ｃの含有量を上記特定の範囲とすることにより、上記特定の範囲の強度特性を実現することができる。
【００２５】
Ｃの含有量が０．３０質量％未満の場合には、上記特定の範囲の強度特性を実現することが難しい。一方、Ｃの含有量が過度に多くなると、ＣＶＴリング素材中に粗大な炭化物が形成されるおそれがある。このような粗大な炭化物は、ＣＶＴリング素材の製造過程において、板材の端部同士を溶接する作業における溶接性の悪化を招くおそれがある。かかる問題を回避する観点から、Ｃの含有量は０．４０質量％以下とする。
【００２６】
・Ｓｉ（シリコン）：０．５０質量％以下
上記ＣＶＴリング素材中には、鋼材の製造過程において意図的に添加しなくても、通常、０．０２質量％程度のＳｉが不可避的不純物として含まれている。上記ＣＶＴリング素材中のＳｉの含有量を不可避的不純物としてのＳｉ量よりも多い０．０２質量％以上とすることにより、上記特定の範囲の強度特性を実現することができる。また、ＣＶＴリング素材中のＳｉの含有量とＭｏの含有量とのバランスをとることにより、ＣＶＴリング素材の製造過程において板材の端部同士を溶接する際に溶接不良の発生を抑制し、ひいては溶接不良に伴う割れの発生を抑制することができる。
【００２７】
Ｓｉの含有量が０．５０質量％を超える場合には、ＣＶＴリング素材やＣＶＴリング部材の高温耐力の低下を招くおそれがある。
【００２８】
・Ｍｎ（マンガン）：１．００質量％以下
上記ＣＶＴリング素材中には、鋼材の製造過程において意図的に添加しなくても、通常、０．０２質量％程度のＭｎが不可避的不純物として含まれている。ＣＶＴリング素材中のＭｎの含有量を不可避的不純物としてのＭｎ量よりも多い０．０２質量％以上とすることにより、上記特定の範囲の強度特性を実現することができる。上記ＣＶＴリング素材やＣＶＴリング部材の強度をより高くする観点からは、Ｍｎの含有量を０．０５質量％以上とすることが好ましい。
【００２９】
Ｍｎの含有量が過度に多くなると、添加量に見合った強度向上の効果を得ることが難しい。そこで、Ｍｎによる強度向上の効果を得る観点から、Ｍｎの含有量は１．００質量％以下とする。
【００３０】
・Ｎｉ（ニッケル）：４．００質量％以下
Ｎｉは、任意元素であって必ずしも含有しなくてもよいが、焼入性の向上に有効な元素である。また、Ｎｉは、炭化物の生成を抑制する作用を有しており、粒界に形成される炭化物の量を低減することができる。そして、粒界に形成される炭化物の量を低減することにより、上記ＣＶＴリング素材やＣＶＴリング部材の強度を高くすることができる。
【００３１】
上記ＣＶＴリング素材中のＮｉの含有量を上記特定の範囲とすることにより、上記ＣＶＴリング素材やＣＶＴリング部材の強度特性を実現することができる。更に、Ｎｉの含有量を上記特定の範囲にすることにより、焼入性を向上させることもできる。
【００３２】
Ｎｉの含有量が過度に多い場合には、添加量に見合った作用効果を得ることが難しい。また、Ｎｉは比較的高価な元素であるため、Ｎｉの含有量が過度に多くなると、上記ＣＶＴリング素材やＣＶＴリング部材の原料コストの増大を招く。原料コストの増大を回避しつつＮｉによる作用効果を得る観点から、Ｎｉの含有量は４．００質量％以下とする。
【００３３】
・Ｃｒ（クロム）：１．００質量％以上４．００質量％以下
Ｃｒは、上記ＣＶＴリング素材やＣＶＴリング部材の強度を高くする作用を有している。また、Ｃｒは、窒化処理後のＣＶＴリング部材における表面硬化層の表面硬さの向上に有効な元素である。Ｃｒの含有量を上記特定の範囲にすることにより、上記特定の範囲の強度特性を実現することができる。さらに、Ｃｒの含有量を上記特定の範囲にすることにより、上記ＣＶＴリング部材の表面硬化層の表面硬さを高くすることもできる。
【００３４】
Ｃｒの含有量が１．００質量％未満の場合には、上述した作用効果を得ることが難しい。一方、Ｃｒの含有量が４．００質量％を超える場合には、Ｃｒの存在により炭化物の成長が過度に促進され、粗大な炭化物が形成されるおそれがある。その結果、上記ＣＶＴリング素材やＣＶＴリング部材の強度が低下するおそれがある。また、この場合には、それ以上Ｃｒを添加しても、添加量に見合った作用効果を得ることが難しい。更に、Ｃｒは比較的高価な元素であるため、Ｃｒの含有量が過度に多くなると、上記ＣＶＴリング素材やＣＶＴリング部材の原料コストの増大を招く。原料コストの増大や強度の低下を回避しつつＣｒによる上述した作用効果を得る観点から、Ｃｒの含有量は４．００質量％以下とする。
【００３５】
・Ｍｏ（モリブデン）：１．５０質量％超え３．００質量％以下
Ｍｏは、上記ＣＶＴリング素材やＣＶＴリング部材の強度を高くする作用を有している。Ｍｏの含有量を上記特定の範囲とすることにより、上記特定の範囲の強度特性を実現することができる。
【００３６】
Ｍｏの含有量が１．５０質量％以下の場合には、上記特定の範囲の強度特性を実現することが難しい。一方、Ｍｏの含有量が３．００質量％を超える場合には、それ以上Ｍｏを添加しても、添加量に見合った作用効果を得ることが難しい。また、Ｍｏは比較的高価な元素であるため、Ｍｏの含有量が過度に多くなると、上記ＣＶＴリング素材やＣＶＴリング部材の原料コストの増大を招く。原料コストの増大を回避しつつＭｏによる強度向上の効果を得る観点から、Ｍｏの含有量は３．００質量％以下とする。
【００３７】
・Ｖ（バナジウム）：１．００質量％以下
Ｖは、任意元素であって必ずしも含有しなくてもよいが、上記ＣＶＴリング素材やＣＶＴリング部材の強度を高くする作用を有している。また、Ｖは、窒化処理後のＣＶＴリング部材における表面硬化層の表面硬さの向上に有効な元素である。Ｖの含有量を上記特定の範囲とすることにより、上記ＣＶＴリング素材やＣＶＴリング部材の強度特性を実現することができる。更に、Ｖの含有量を上記特定の範囲にすることにより、上記ＣＶＴリング部材の表面硬化層の表面硬さを高くすることもできる。
【００３８】
Ｖの含有量が１．００質量％を超える場合には、それ以上Ｖを添加しても、添加量に見合った作用効果を得ることが難しく、むしろＶの存在により炭化物が焼入処理温度で固溶せずに粗大に残存し、強度低下を招くおそれがある。また、Ｖは比較的高価な元素であるため、Ｖの含有量が過度に多くなると、上記ＣＶＴリング素材やＣＶＴリング部材の原料コストの増大を招く。原料コストの増大を回避しつつＶによる強度向上の効果を得る観点から、Ｖの含有量は１．００質量％以下とする。
【００３９】
・強度
上記ＣＶＴリング素材の室温における引張強さは１７５０ＭＰａ以上、４２５℃における高温耐力は１０５０ＭＰａ以上とする。また、上記ＣＶＴリング素材の降伏比、即ち、室温における０．２％耐力を引張強さで除した値は０．８以上とする。上記ＣＶＴリング素材は、少なくとも上記特定の範囲の化学成分を有していることにより、上記特定の範囲の強度特性を実現することができる。そして、このように優れた強度特性を備えたＣＶＴリング素材をＣＶＴリング部材の素材とすることにより、負荷容量の大きいＣＶＴへ適用可能なＣＶＴリング部材を得ることができる。
【００４０】
上記ＣＶＴリング素材に窒化処理を施し、ＣＶＴリング素材の表面に表面硬化層を形成することにより、ＣＶＴリング部材を得ることができる。このＣＶＴリング部材は、マルエージング鋼を素材として作製された従来のＣＶＴリング部材と同等以上の疲労寿命を実現することができる。
【００４１】
上記ＣＶＴリング素材は、上記特定の範囲の化学成分を有する鋳塊を準備し、
上記鋳塊に塑性加工を施して板材を作製し、
上記板材を曲げ加工するとともに端面同士を溶接して無端ベルト状を呈する粗リング材を作製し、
上記粗リング材を軟化焼鈍した後に冷間圧延を施して板厚所望のリング材を作製し、
上記リング材を８５０〜１０００℃に加熱した後急冷して焼入処理を行うことにより作製することができる。
【００４２】
上記製造方法において、鋳塊から板材を作製する際の塑性加工としては、例えば、熱間圧延、熱間鍛造、冷間圧延、冷間鍛造等の公知の種々の塑性加工方法を適用することが可能である。通常は、熱間加工を実施した後、冷間加工を施して板材を作製する。なお、熱間加工によって板材表面に生成した黒皮（酸化皮膜）は、冷間加工の前に除去することが好ましい。黒皮の除去は、例えば、ピーリング等の機械加工や酸洗によって実施することができる。
【００４３】
上記板材に曲げ加工を行ってリング状に成形した後、端面同士の突合せ溶接を行うことにより粗リング材を作製することができる。曲げ加工には、例えば、ロール曲げ加工等の公知の方法を適用することができる。溶接には、例えば、プラズマ溶接、レーザ溶接等の公知の方法を適用することができる。
【００４４】
粗リング材は、ＣＶＴリング部材１本に相当する幅を有する板材から作製することもできる。しかし、工程の合理化の観点からは、ＣＶＴリング部材複数本に相当する幅広の板材を管状に溶接しておき、当該管を所望の幅に切断して粗リング材を作製することが好ましい。この場合には、切断の後に、バレル研磨等により切断面のバリ取りを実施することが好ましい。
【００４５】
このようにして得られた粗リング材に軟化焼鈍処理を行うことにより、溶接による熱影響を除去するとともに冷間圧延時の圧延性を向上させることができる。その後、粗リング材に冷間圧延を行うことにより、所望の板厚を備えたリング材を得ることができる。このときのリング材の板厚は、最終的に得ようとするＣＶＴリング素材やＣＶＴリング部材の板厚とほぼ同一である。リング材の板厚は、例えば、０．１５〜０．２２ｍｍの範囲内から適宜設定することができる。
【００４６】
上述した方法等により準備されたリング材を８５０〜１０００℃に加熱した後急冷して焼入処理を行うことにより、ＣＶＴリング素材を得ることができる。焼入処理における加熱温度を８５０℃以上とするのは、短時間にＣＶＴリング素材をオーステナイト化し、焼入をするのに必要な温度であるためである。一方、加熱温度が１０００℃を超える場合には、結晶粒の粗大化により、上記ＣＶＴリング素材の強度が低下するおそれがある。
【００４７】
上述した焼入処理の後、必要に応じて、上記リング材に焼戻し処理を行ってもよい。焼戻し処理における加熱温度は、１５０〜２５０℃または４００〜５００℃のいずれかの範囲とすることができる。
【００４８】
１５０〜２５０℃の加熱温度で焼戻し処理を行う場合には、焼入処理において固溶したＣを鉄炭化物としてＣＶＴリング素材中に析出させることができる。また、４００〜５００℃の加熱温度で焼戻し処理を行う場合には、上述した鉄炭化物が成長することにより安定化された鉄炭化物や合金炭化物をＣＶＴリング素材中に形成することができる。
【００４９】
そして、焼戻し処理における加熱温度を上述のように制御することにより、ＣＶＴリング素材中の炭素若しくは炭化物の形態を制御することができる。その結果、後に行う窒化処理の際に、ＣＶＴリング素材中に侵入した窒素の拡散や表面硬化層の形成をムラなく行うことができる。更に、窒化処理が施されたＣＶＴリング部材における、表面硬化層の表面硬さや断面中心部分の引張強さのムラを低減することができる。
【００５０】
また、焼戻処理または焼戻し処理が完了した後、必要に応じて、これらの処理により生じた歪みを除去するための矯正加工や、ＣＶＴリング素材の周長を所望の範囲に調整するための周長調整を行ってもよい。これらの加工は、別々の工程として行ってもよく、矯正加工と周長調整とを兼ねた１つの工程として行ってもよい。
【００５１】
その後、４００〜５００℃の温度で上記ＣＶＴリング素材に窒化処理を行うことにより、ＣＶＴリング素材の表面に表面硬化層を形成し、ＣＶＴリング部材を作製することができる。窒化処理における処理温度を上記特定の範囲とすることにより、ＣＶＴリング部材の表面硬化層の表面硬さを適正な範囲にすることができる。処理温度が４００℃未満の場合には、表面硬化層の表面硬さが不十分となり、ＣＶＴリング部材の疲労寿命の低下を招くおそれがある。一方、処理温度が５００℃を超える場合には、過剰窒化となるため、表面硬化層の表面硬さが過度に高くなる。その結果、ＣＶＴリング部材の脆化によって疲労寿命の低下を招くおそれがある。
【００５２】
なお、ＣＶＴリング部材の表面硬化層の表面硬さは、８００〜９５０ＨＶであることが好ましい。また、窒化処理としては、窒素単独又はアンモニア等の窒素化合物単独のガス、又は、それらの窒素化合物を含む混合ガスの雰囲気中で行うガス窒化、軟窒化、塩浴窒化、プラズマ窒化等の種々の方法を適用することができる。窒化処理は表面性状の影響を受けやすいため、必要に応じて、窒化処理前に機械的に若しくは化学的な研磨処理、酸化若しくは還元雰囲気による最表面の均質化処理を行ってもよい。
【実施例】
【００５３】
（実施例１）
上記ＣＶＴリング素材及びその製造方法、並びにこのＣＶＴリング素材から作製されたＣＶＴリング部材及びその製造方法の実施例について、以下に説明する。図１に示すように、本例のＣＶＴリング部材１は、ＣＶＴにおける、動力伝達用ベルト３を構成する部品として用いられる。動力伝達用ベルト３は、多数のエレメント２と、エレメント２に組み付けられた２本のＣＶＴベルト１０とを有している。ＣＶＴベルト１０は、互いに積層された複数のＣＶＴリング部材１から構成されている。
【００５４】
本例のＣＶＴリング素材及びＣＶＴリング部材の作製方法を以下に詳説する。
【００５５】
まず、ＶＩＭ（Vacuum  Induction  Melting）装置を用いて表１に示す化学成分を有する鋳塊を作製した。なお、表１における化学成分の含有量については、任意元素であるＮｉ、Ｖを意図的に添加した試験体のみ数値を記載し、任意元素を意図的に添加していない試験体には「−」を一律に記載した。
【００５６】
得られた鋳塊に鍛伸加工を施し、厚さ７ｍｍの板材を作製した。板材表面に存在する黒皮を機械加工により除去した後、冷間圧延により、板材の厚さを０．３９ｍｍとした。次いで、板材にロール曲げ加工を施して管状に成形し、プラズマ溶接により端面同士の突合せ溶接を行った。得られた管を５〜１５ｍｍの幅に切断し、板厚０．３９ｍｍ、周長３００ｍｍの粗リング材を得た。
【００５７】
次に、粗リング材にバレル研磨、軟化焼鈍処理及び冷間圧延を順次行い、板厚０．２０ｍｍのリング材を作製した。なお、軟化焼鈍処理における加熱温度は８６０℃とし、保持時間は２時間とした。
【００５８】
リング材を表１に示す焼入温度まで加熱して６０分間保持した後、空冷して焼入処理を行った。なお、表１に示す焼入温度は、各リング材のＡｃｍ変態点＋５０℃が８５０〜１０００℃の範囲内である場合には、リング材のＡｃｍ変態点＋５０℃である。また、この温度が８５０℃未満の場合には焼入温度を８５０℃とした。
【００５９】
焼入処理が完了した後、リング材を４２５℃で１時間加熱して焼戻し処理を行った。その後、粗リング材に、矯正加工を兼ねた周長調整を施し、ＣＶＴリング素材を作製した。図には示さないが、周長調整においては、一対のローラ間にリング材を掛け渡し、ローラ同士の距離を拡げる方向にテンションをかけながらリング材を回転させた。
【００６０】
周長調整の後、４２５℃の窒化温度でＣＶＴリング素材に窒化処理を行った。本例においては、ＮＨ3とＨ2との混合ガス中において、上記ＣＶＴリング素材を上記特定の窒化温度に保持することにより窒化処理を行い、母材としてのＣＶＴリング素材の表面に表面硬化層を形成した。以上により、ＣＶＴリング部材（試験体１〜２２）を得た。
【００６１】
以上の試験体について、ＣＶＴリング素材の製造過程における板材の溶接性、ＣＶＴリング素材の引張強さ及び高温耐力を以下の方法により評価した。また、窒化処理後のＣＶＴリング部材の疲労寿命を、以下の方法により評価した。
【００６２】
＜溶接性＞
粗リング材を準備する工程において、板材の端面同士を溶接した溶接部を目視観察し、溶接不良の有無を評価した。１０本の管について目視観察を行い、いずれの管の溶接部にも溶接不良がない場合には表１の「溶接性」の欄に記号「Ａ」を記載し、１本以上の管に溶接不良がある場合には同欄に記号「Ｂ」を記載した。なお、ここで言う溶接不良とは、溶接部に発生する割れやブローホール、若しくは溶接部近傍に発生する割れを指す。溶接性の評価においては、いずれの管の溶接部にも溶接不良がない記号Ａの場合を合格と判定し、１本以上の管に溶接不良がある記号Ｂの場合を不合格と判定した。
【００６３】
＜引張強さ＞
図には示さないが、一対のローラにＣＶＴリング素材を掛け渡した後、ローラに加わる荷重を測定しながらローラ間の距離を徐々に広げて、ＣＶＴリング素材に引張荷重を加えた。そして、試験開始からＣＶＴリング素材が破断するまでの最大荷重をＣＶＴリング素材の断面積で除した値をＣＶＴリング素材の引張強さとした。その結果を表１に示した。なお、引張強さの測定は、室温環境下にて行った。引張強さの評価においては、引張強さが１７５０ＭＰａ以上の場合を合格と判定し、１７５０ＭＰａ未満の場合を不合格と判定した。
【００６４】
＜高温耐力＞
ＪＩＳ  Ｇ０５６７：２０１２に規定される高温引張試験方法により、各試験体と同一ロット素材（鍛伸材）から採取した試験片による引張試験を４２５℃の環境下で行った。具体的には、各試験体と同一ロット素材（鍛伸材）から採取して所定の焼入処理・焼戻し処理を施した試験片を４２５℃に加熱し、この温度を一定時間保持した後に０．３％／ｍｉｎの引張速度で引張試験を行った。
【００６５】
引張試験により得られた応力−歪み曲線に基づき、ＪＩＳ  Ｚ２２４１：２０１１に規定されるオフセット法により、塑性伸び０．２％における耐力を算出した。その結果を表１に示した。高温耐力の評価においては、高温耐力が１０５０ＭＰａ以上の場合を合格と判定し、１０５０ＭＰａ未満の場合を不合格と判定した。
【００６６】
＜降伏比＞
高温耐力の評価と同様の方法により板材から鍛伸材を作製した。この鍛伸材から採取した試験片を使用し、ＪＩＳ  Ｚ  ２２４１：２０１１に規定される金属材料引張試験方法により引張試験を行った。引張試験における試験温度は室温とし、引張速度は０．３％／ｍｉｎの引張速度とした。
【００６７】
引張試験により得られた応力−歪み曲線に基づき、ＪＩＳ  Ｚ２２４１：２０１１に規定される引張強さと、オフセット法による塑性伸び０．２％における耐力とを算出した。得られた０．２％耐力の値を引張強さの値で除することにより、降伏比を算出した。その結果を表１に示した。降伏比の評価においては、降伏比が０．８以上の場合を合格と判定し、０．８未満の場合を不合格と判定した。
【００６８】
＜疲労寿命＞
複数のローラを有する疲労試験機（図示略）を用いてＣＶＴリング部材の疲労寿命を評価した。疲労試験機は、ローラを回転させることにより、複数のローラに掛け渡された試験体に繰り返し曲げ応力を加えることができるように構成されている。試験体が破断するまでに加えられた曲げ応力の繰り返し数を疲労寿命とし、表１中の「疲労寿命」の欄に、疲労寿命が１×１０6回以上の場合に記号「Ａ」、１×１０6回未満の場合に記号「Ｂ」を記載した。
【００６９】
疲労寿命の評価においては、疲労寿命が１×１０6回以上である記号Ａの場合を合格と判定し、１×１０6回未満である記号Ｂの場合を不合格と判定した。なお、マルエージング鋼からなる従来のＣＶＴリング部材の疲労寿命は、通常１×１０6〜５×１０6回程度である。
【００７０】
【表１】
2018172753.tif 000003
【００７１】
表１に示すように、本発明の実施例にあたる試験体１〜１６は、上記特定の範囲の化学成分を有しているため、製造過程において溶接割れの発生を抑制することができた。また、これらの試験体は、ＣＶＴリング素材における引張強さ、高温耐力及び降伏比がともに優れていた。更に、試験体１〜１６は、マルエージング鋼からなるＣＶＴリング部材と同等の疲労寿命を有している。以上の結果から、試験体１〜１６は、優れた溶接性を備え、マルエージング鋼からなる従来のＣＶＴリング部材と同等以上の強度特性及び疲労寿命を確保しつつ、マルエージング鋼で作製するよりも安価に提供可能であることが理解できる。
【００７２】
比較例にあたる試験体１７〜２２において、試験体１７は、Ｃの含有量が上記特定の範囲よりも少なかった。そのため、ＣＶＴリング素材の引張強さが上記特定の範囲よりも低くなった。
試験体１８は、Ｃの含有量が上記特定の範囲よりも多かった。そのため、ＣＶＴリング素材の高温耐力が上記特定の範囲よりも低くなった。また、製造過程において板材の端面同士を溶接する際に、溶接部に溶接不良が発生した。さらに、試験体１８の疲労寿命は、マルエージング鋼からなるＣＶＴリング部材よりも劣っていた。
【００７３】
試験体１９は、Ｃｒの含有量が上記特定の範囲よりも少なかった。そのため、ＣＶＴリング素材の引張強さ及び高温耐力が上記特定の範囲よりも低くなった。さらに、試験体１９の疲労寿命は、マルエージング鋼からなるＣＶＴリング部材よりも劣っていた。
試験体２０は、Ｃｒの含有量が上記特定の範囲よりも多かった。そのため、ＣＶＴリング素材の引張強さが上記特定の範囲よりも低くなった。
【００７４】
試験体２１は、Ｍｏの含有量が上記特定の範囲よりも少なかった。そのため、ＣＶＴリング素材の引張強さ、降伏比及び高温耐力が上記特定の範囲よりも低くなった。また、試験体２１の疲労寿命は、マルエージング鋼からなるＣＶＴリング部材よりも劣っていた。
試験体２２は、Ｖの含有量が上記特定の範囲よりも多かったため、疲労寿命がマルエージング鋼からなるＣＶＴリング部材よりも劣っていた。
【００７５】
（実施例２）
本例は、ＣＶＴリング部材の製造過程において、焼戻し処理の条件や窒化処理の条件を変更した例である。本例においては、表１に示す試験体１と同一の化学成分を有する鋳塊を準備し、焼戻し処理の条件や窒化処理の条件を表２に示すように変更した以外は、実施例１と同様の方法によりＣＶＴリング部材（試験体２３〜３０）を作製した。そして、これらの試験体の疲労寿命を、実施例１と同一の方法により評価した。
【００７６】
【表２】
2018172753.tif 000004
【００７７】
表２に示す試験体２３のように、ＣＶＴリング部材は、焼戻し処理を行わなくてもマルエージング鋼からなる従来のＣＶＴリング部材と同等以上の疲労寿命を確保することができる。
焼戻し処理を行う場合には、試験体２４、２６、２８、２９に示すように、焼戻し温度を適正な範囲内とすることにより、マルエージング鋼からなる従来のＣＶＴリング部材と同等以上の疲労寿命を確保することができる。
【００７８】
焼戻し温度が適正な範囲を外れた場合には、試験体２７に示すように、かえって疲労寿命の悪化を招いた。
また、窒化処理時の窒化温度が適正な範囲を外れた場合にも、試験体２５、３０に示すように、疲労寿命の悪化を招いた。
【符号の説明】
【００７９】
１  ＣＶＴリング部材
１０  ＣＶＴベルト
２  エレメント
３  動力伝達用ベルト
【図１】
2018172753.tif 000005